ДЕТЕРГЕНТНАЯ КОМПОЗИЦИЯ ДЛЯ ТЕКСТИЛЬНЫХ ИЗДЕЛИЙ

1. Детергентная композиция для текстильных изделий, содержащая следующие компоненты (A) и (B): компонент (A): внутренний олефинсульфонат, имеющий 16 или более и 18 или менее атомов углерода; и компонент (B): одно или более анионогенных ПАВ, выбранных из алкилсульфата, имеющего 12 или более и 14 или менее атомов углерода, и алкансульфоната, имеющего 12 или более и 14 или менее атомов углерода.
2. Детергентная композиция для текстильных изделий по п. 1, в которой компонент (A) представляет собой внутренний олефинсульфонат, имеющий 16 или более и 18 или менее атомов углерода, и во внутреннем олефинсульфонате массовое отношение внутреннего олефинсульфоната, имеющего сульфонатную группу в положении 2 или более высоком и 4 или более низком и имеющего 16 или более и 18 или менее атомов углерода (IO-1S), к внутреннему олефинсульфонату, имеющему сульфонатную группу в положении 5 или более высоком и имеющему 16 или более и 18 или менее атомов углерода (IO-2S), (IO-1S)/(IO-2S), составляет 0,75 или более и 5,5 или менее.
3. Детергентная композиция для текстильных изделий по п. 1 или 2, в которой содержание одного или нескольких анионогенных ПАВ, выбранных из алкилсульфата, имеющего 12 атомов углерода, и алкансульфоната, имеющего 12 атомов углерода, во всем компоненте (B), содержащемся в детергентной композиции для текстильных изделий по настоящему изобретению, предпочтительно составляет 50 мас. % или более и 100 мас.% или менее.
4. Детергентная композиция для текстильных изделий по любому из пп. 1-3, в которой массовое отношение содержания компонента (B) к содержанию компонента (A), (B)/(A), составляет 0,1 или более и 15 или менее.
5. Детергентная композиция для текстильных изделий по любому из пп.1-4, в которой содержание внутреннего олефинсульфоната, имеющего 16 атомов углерода в компоненте (A), составляет 0 мас. % или более и 80 мас. % или менее.
6. Детергентная композиция для текстильных изделий по любому из пп. 1-5, в которой доля общего количества компонента (A) и компонента (B) во всех ПАВ, содержащихся в детергентной композиции для текстильных изделий, составляет 50 мас. % или более и 100 мас. % или менее.
7. Детергентная композиция для текстильных изделий по любому пп. 1-6, в которой доля общего количества компонента (A) и компонента (B) в общем количестве анионогенных ПАВ, содержащихся в детергентной композиции для текстильных изделий, составляет 50 мас. % или более и 100 мас. % или менее.
8. Способ очистки текстильного изделия, включающий чистку текстильного изделия очищающей жидкостью, в которой детергентная композиция для текстильных изделий по любому из пп. 1-7 разбавлена водой.
9. Способ очистки текстильного изделия по п. 8, где общая концентрация компонента (A) и компонента (B) в очищающей жидкости составляет 0,001 мас. % или более и 0,1 мас. % или менее.
10. Способ очистки текстильного изделия по п. 8 или 9, где pH очищающей жидкости при 20°C равен 5 или более и 10 или менее.
11. Способ очистки текстильного изделия по любому пп. 8-10, где жесткость воды для разбавления композиции составляет 1 dH или более и 20 dH или менее в германских градусах жесткости.
12. Способ получения детергентной композиции для текстильных изделий, включающий смешивание следующих компонентов (A) и (B): компонент (A): внутренний олефинсульфонат, имеющий 16 или более и 18 или менее атомов углерода; икомпонент (B): одно или более анионогенных ПАВ, выбранных из алкилсульфата, имеющего 12 или более и 14 или менее атомов углерода, и алкансульфоната, имеющего 12 или более и 14 или менее атомов углерода.
13. Способ повышения устойчивости к жесткости детергентной композиции для текстильных изделий, включающий использование следующих компонентов (A) и (B) в комбинации: компонент (A): внутренний олефинсульфонат, имеющий 16 или более и 18 или менее атомов углерода; и компонент (B): одно или более анионогенных ПАВ, выбранных из алкилсульфата, имеющего 12 или более и 14 или менее атомов углерода, и алкансульфоната, имеющего 12 или более и 14 или менее атомов углерода.
14. Способ повышения устойчивости к жесткости детергентной композиции для текстильных изделий, которая содержит ПАВ, причем способ включает использование в качестве ПАВ следующих компонентов (A) и (B) в комбинации: компонент (A): внутренний олефинсульфонат, имеющий 16 или более и 18 или менее атомов углерода; икомпонент (B): одно или более анионогенных ПАВ, выбранных из алкилсульфата, имеющего 12 или более и 14 или менее атомов углерода, и алкансульфоната, имеющего 12 или более и 14 или менее атомов углерода.